Поглотитель диоксида углерода, способ его приготовления и способ очистки газовых смесей
CARBON DIOXIDE ABSORBER, METHOD FOR PREPARING THEREOF AND METHOD FOR CLEANING GAS MIXTURES

Изобретение относится к поглотителю диоксида углерода, способу его приготовления, а также к способу его использования для высокотемпературного сорбционного связывания диоксида углерода. Поглотитель диоксида углерода может быть использован в широком круге процессов, включая удаление углекислого газа из продуктов паровой и автотермической конверсии углеводородов, а также очистки дымовых газов и прочих смесей от углекислого газа при высокой температуре.
2
2
В условиях роста потребления ископаемых топлив и обеспокоенности мирового сообщества растущими выбросами парниковых газов (прежде всего СО) приоритетным направлением развития энергетики является рациональное использование энергоресурсов и развитие технологий, направленных на ограничение эмиссии углекислого газа. На сегодняшний день регенерируемые сорбенты СО на основе оксида кальция рассматриваются в качестве перспективных материалов для обратимого связывания диоксида углерода в процессах очистки дымовых газов электростанций, ТЭЦ и процессах газификации биомассы с целью получения водорода для топливных элементов.
3
Принцип использования регенерируемых сорбентов на основе СаО заключается в следующем: в случае, если давление диоксида углерода в газовой смеси над материалом при заданной температуре выше равновесного давления, наблюдается образование карбоната кальция, в противном - его разложение. Аналогично, повышение температуры выше равновесного значения при заданном парциальном давлении углекислого газа приводит к разложению СаСО, а ее понижение - к образованию карбоната кальция. Таким образом можно периодически выделять диоксид углерода из газовых смесей, а потом проводить регенерацию поглотителя.
2
2
К высокотемпературным поглотителям СО, предъявляется ряд требований, основные из которых стабильная и высокая динамическая емкость по СО в условиях процесса.
2
В статье [Ind. Eng. Chem. Res. 2007, 46, 4633] в качестве высокотемпературного твердого поглотителя диоксида углерода берут карбонат кальция, прокаленный при температурах 750-1300°С. Полученный материал имеет заметную динамическую емкость по СО при температуре выше 550°С.
2
Основной проблемой описанного поглотителя СО на основе оксида кальция является уменьшение сорбционной емкости в циклах сорбция/регенерация. Известно, что причиной дезактивации сорбента является его спекание, приводящее к постепенному укрупнению частиц в ходе сорбционно-десорбционных циклов, что ведет к падению степени превращения СаО в циклах.
Для решения проблемы спекания сорбента может быть использован стандартный для катализа способ приготовления сорбента, заключающийся во внесении активного компонента СаО в поры пористой матрицы, предотвращающей спекание.
2
В заявке US №20090196822, B01J 23/10, С01В 3/00, 06.08.2009, описан поглотитель, предлагаемый для удаления СО в процессе сорбционно-каталитической конверсии при температуре 800-950°С. Он состоит из оксида кальция, нанесенного на титанат кальция и/или алюминат кальция. Данный материал устойчив при хранении на воздухе, однако при большом давлении водяного пара в ходе сорбционно-каталитической конверсии происходит увеличение его объема вследствие разрушения смешанных оксидов и образования гидроксида кальция.
В патенте [SU №793616, 1980] предложен поглотитель, имеющий химический состав CaO/MgO и представляющий собой оксид кальция, нанесенный на оксид магния. Использование оксида магния в качестве инертной матрицы придает поглотителю высокую прочность и позволяет его использовать в процессах с кипящим слоем. Данный материал также устойчив к действию водяного пара при высоком давлении и температуре каталитической реакции паровой конверсии 650-900°С. Вместе с тем при хранении на воздухе наблюдается потеря механической прочности и разрушение данного поглотителя вследствие образования гидроксида и карбоната магния.
2
Наиболее близким к настоящему изобретению является способ приготовления сорбента, описанный в патенте RU 2451542, в котором проводят термическое разложение смеси нитратов кальция и иттрия и получают сорбент, представляющий собой оксид кальция, равномерно распределенный между частицами оксида иттрия и обладающий стабильной сорбционной емкостью на уровне 7-8 масс. %. Недостатком указанного способа приготовления является использование большого количества инертного носителя, введение которого в состав сорбента с одной стороны увеличивает стабильность сорбционной емкости, но приводит к существенному снижению ее величины. Кроме того, использование инертных носителей увеличивает стоимость поглотителя, что делает сложным масштабирование процесса очистки от CO.
2
Изобретение решает задачу получения эффективного поглотителя диоксида углерода СО и разработки эффективного способа удаления диоксида углерода из газовых смесей, в частности из дымовых газов крупных стационарных источников.
Технический результат - высокая стабильность и высокая сорбционная емкость сорбента.
Задача решается поглотителем для удаления диоксида углерода из газовых смесей на основе оксида кальция, который содержит макропоры, образующие регулярную пространственную структуру, причем доля макропор с размером в диапазоне от 150 нм до 1000 нм составляет не менее 30% в общем удельном объеме пор, объем микропор и мезопор не превышает 69%, объем пор с размером более 500 нм не превышает 1% в общем объеме пор.
Задача решается также способом приготовления поглотителя для удаления диоксида углерода из газовых смесей, содержащего оксид кальция, по которому в пасту гидроксида кальция вводят выгорающий темплат - полистирольные шарики с размерами 150-1000 нм или углеродную сажу с размером частиц 150-1000 нм, полученный материал формуют и сушат до удаления несвязанной воды и прокаливают при температуре 900-1100°С, в результате чего получают поглотитель, содержащий макропоры, образующие пространственную структуру, причем доля макропор с размером в диапазоне от 150 нм до 1000 нм составляет не менее 30% в общем удельном объеме пор, объем микропор и мезопор не превышает 69%, объем пор с размером более 500 нм не превышает 1% в общем объеме пор.
2
газа
адсорбента
2
3
3
Задача решается также методом высокотемпературной очистки газовых смесей от СО, в котором газовая (дымовая) смесь пропускают через неподвижный слой поглотителя при температуре 600-1000°С, скорости подачи газа через адсорбент 0.1-1 м/(м*с), парциальном давлении CO в газовой смеси 0,5-100 кПа. % об.
Применяют поглотитель на основе оксида кальция, который содержит макропоры, образующие связанную пространственную структуру, причем доля макропор с размером в диапазоне от 150 нм до 1000 нм составляет не менее 30% в общем удельном объеме пор, объем микропор и мезопор не превышает 69%, объем пор с размером более 500 нм не превышает 1% в общем объеме пор.
При этом выделение диоксида углерода осуществляется в диапазоне температур 600-1000°С, затем осуществляют регенерацию поглотителя.
Термическая регенерацию поглотителя проводится в области температур 700-1200°С или регенерация поглотителя осуществляется в изотермическом режиме безнагревной адсорбции при 650-900°С.
Технический результат - высокая и стабильная сорбционная емкость регенерируемого поглотителя в процессе эксплуатации, высокая скорость очистки газовой смеси, низкая себестоимость поглотителя.
Для решения задачи нами был использован темплатный способ получения поглотителя.
Темплатный способ заключается во введение в образец для порообразования частиц с заданными формой и размером частиц. После формирования и отвердения гранул частицы темплата удаляются, в результате чего образец приобретает требуемую пористую структуру, с заданным размером и объемом пор. В качестве выгорающего темплата можно использовать полистирольные шарики с размерами 150-1000 нм или углеродную сажу с размером частиц 150-1000 нм.
Рассмотрим способ приготовления более подробно.
На первом этапе синтезируют микрочастицы полистирольного темплата в соответствии с методикой эмульсионой полимеризиации. Температура полимеризации эмульсии составляет 90°С. В результате синтеза получают сферы полистирола со средним размером 800 нм или 180 нм, их взвесь осаждают с использованием центрифуги при относительном ускорении 1500. Далее полученные порошки полистирольных темплатов промывают этанолом и сушат на воздухе.
Оксид кальция получают путем прокалки карбоната кальция с размером частиц около 1 мкм. Порошок прокаливают при 900°С в течении 3 ч в муфельной печи в воздушной атмосфере. Полученный продукт тщательно растирают в ступке.
Далее полученный порошок СаО смешивают с порошком полистирольного темплата, водой и этанолом, до образования пластично-вязкой пасты, пригодной для экструзонного формования (таблица 1). Количество воды, необходимое для приготовления пасты определяется экспериментально по следующим критериям: смесь должна быть достаточно пластична, для проведения экструзии при умеренном давлении и достаточно прочной для обеспечения постоянной формы экструдата. Полученные образцы паст экструдируют с использованием винтового экструдера, снабженного экструзионной фильерой с диаметром 3 мм. Экструдат разрезают на равные части, и полученные гранулы прокаливают при 900°С в течении 3-10 ч в муфельной печи, после чего охлаждают до комнатной температуры на воздухе.
Сущность изобретения иллюстрируется следующими примерами, таблицами 1, 2 и Фиг. 1, 2, 3.
Фиг 1. Емкость сорбентов в циклах сорбция/регенерация, (кривая 1 - бестемплатный образец, кривая 2 - образец, приготовленный с использованием 40% масс. 180 нм темплата,.
Фиг 2. Образцы до (слева) и после (справа) циклов в реакторе с содержанием темплата на стадии синтеза 1 - 0, 2 - 20, 3 - 40%.
Фиг. 3 Скорость разложения сорбентов (кривая 1 - образец, приготовленный без темплата; кривая 2 - образец приготовленный с внесением 20% масс. полистирольного 800 нм темплата; кривая 3 - образец приготовленный с внесением 40% масс. полистирольного 800 нм темплата; кривая 4 - образец приготовленный с внесением 20% масс. полистирольного 180 нм темплата; кривая 5 - образец приготовленный с внесением 40% масс. полистирольного 180 нм темплата.
Пример 1
Готовят образцы поглотителей. Для этого смешивают порошки мелкодисперсного оксида кальция, полистирольного темплата, приготовленного по методике эмульсионной полимеризации, с водой и этанолом в соотношении, указанном в таблице 1. Полученные пасты подвергают экструзии с получением гранул диаметром 3 мм. Гранулы сушат на воздухе в течение суток и прокаливают на воздухе при 900°С в течение 5 ч. Проводят измерение пористой структуры полученных сорбентов с использованием метода ртутной порометрии. По данным ртутной порометрии (таблица 2) гранулы образцов сорбентов, приготовленные с использованием полистирольного темплата, обладают высоким объемом пор 0,46-0,95 мл/г по сравнению с 0,38 мл/г у образца, полученного без использования темплатного метода.
Пример 2
Аналогично примеру 1 получают темплатный поглотитель (образец 5 СаО-40%PS180nm) и поглотитель сравнения без использования темплата (образец 1СаО-0%) (таблица 1).
Сорбционные свойства синтезированных образцов измеряют с помощью ТГ-анализатора. Для этого гранулу материала помещают в платиновый тигель и нагревают со скоростью 20 К/мин до требуемой температуры. Необходимую продолжительность стадии регенерации определяют из условия стабильности массы регенерированного образца.
2
3
Динамическую емкость измеряют в ТГ экспериментах в режиме температурной короткоцикловой адсорбции. Сорбенты нагревают до температуры 1200°С и охлаждают до 740°С в циклическом режиме. Скорость нагрева / охлаждения составляет 20 К / мин, парциальное давление СО в подаваемом газе - 80 кПа (остальное - аргон), скорость подачи газа 100 см/мин. Сорбционная емкость образцов, полученных темплатным методом, превышает емкость эталонного образца уже после нескольких начальных циклов сорбции/регенерации, на протяжении последующих циклов динамическая емкость бестемплатного сорбента снизилась до нескольких весовых процентов, в то же время емкость темплатных сорбентов была более 15 вес. % на протяжении всего эксперимента с более 30 циклами сорбции/регенерации (Фиг. 1). Подобное различие в изменение динамической емкости темплатных и бестемплатных связано с различием в морфологии образцов (Фиг.. 2). Поры в оксиде кальция с диаметром менее 220 нм, могут быть полностью заполнены карбонатом кальция. В ходе эксперимента этот эффект приводит к сглаживанию внешней поверхности сорбентов и к уменьшению площади их поверхности после стадии рекарбонизации. Изображения сканирующей электронной микроскопии показывают, что поры исходного образца почти полностью заполнены продуктом, в то время как в темплатных сорбентах часть крупных транспортных макропор остаются свободными после серии циклов сорбции регенерации (Фиг. 2).
Пример 3
2
По примеру 1 получают темплатные поглотители и поглотитель сравнения без использования темплата (образец 1СаО-0%) (таблица 1). Измерения динамической емкости сорбентов проводят в изотермических условиях, при продолжительности стадии регенерации 30-60 мин, стадии сорбции CO - 30-60 мин. Средняя скорость разложения для эталонного бестемплатного образца составляет около 0,3% вес / мин в течение первых 30 мин, в то время как высокопористые темплатные образцы показали величину скорости разложения на порядок выше. Наиболее высокая скорость наблюдается для образца, при приготовлении которого использовалось максимальное количество полистирольного темплата (5 СаО-40% 180 нм) 3,0 мас % / мин (Фиг. 3).
Пример 4.
2
3
Готовят образцы поглотителей. Для приготовления первого образца смешивают 40 г. порошка мелкодисперсного оксида кальция, 20 г. углеродной сажи (типа ketjen black) с размерами частиц 150-1000 нм, с водой. В случае второго образца сажу не используют. Полученные пасты подвергают экструзии с получением гранул диаметром 3 мм. Гранулы сушат на воздухе в течение суток и прокаливают на воздухе при 1100°С в течение 5 ч. Далее измеряют сорбционную динамическую емкость полученных поглотителей в термогравиметрическом анализаторе в режиме температурной короткоцикловой адсорбции. Сорбенты нагревают до температуры 800°С. Далее подают на образец смесь аргона и углекислого газа, парциальное давление CO в подаваемом газе - 20 кПа (остальное - аргон), скорость подачи газа 100 см/мин. После насыщения образца углекислым газом подают на образец смесь из чистого аргона для регенерации образца. Таким образом осуществляют процесс сорбции/регенерации образца многократно в циклическом режиме.
Сорбционная емкость образцов, полученных темплатным методом, превышает емкость эталонного образца уже после нескольких начальных циклов сорбции/регенерации, на протяжении последующих циклов динамическая емкость бестемплатного сорбента снизилась до нескольких весовых процентов, в то же время емкость темплатного сорбента составила более 16 вес. % на протяжении 40 циклов сорбции/регенерации.